냉각관 및 교반기 를 갖 는 3 구 플라스크 ( 500 ㎖) 를 질소 치환 한 후 , 통상 의 감압 증류 법 으로 증류 한 2 - 시아노 에틸 아크릴 레이트 단량체 를 70 g 첨가 하 였 다 . 이어서 , 중합 용매 로서 탈수 처리 를 행한 아세톤 을 163 g , 단량체 에 대한 몰수 비 가 0 . 01 이 되 도록 라디칼 개시제 로서 2 , 2 '- 아조 비스 이소부 티 로 니트릴 을 첨가 하 고 , 추가 로 연쇄 이동제 로서 0 . 001 몰 의 라우 릴 머 캅 탄 을 첨가 하 였 다 . 질소 도입 관 을 접속 하 고 , 반응 온도 60 ℃ 에서 반응 시간 300 분 의 조건 으로 반응 을 행하 였 다 . 종료 후 , 실온 까지 냉각 하 고 , 과잉 량 의 메탄올 에 반응 액 을 석출 시키 고 , 추가 로 석출 물 을 아세톤 에 용해 시켜 과잉 량 의 메탄올 로 석출 하 는 것 을 수회 반복 하 였 다 . 그 후 , 정제 된 석출 물 을 건조 하 고 , 디 메틸 포름 아미드 를 용매 로 하 는 20 ℃ 에서 의 20 질량 ％ 의 점도 가 305 mPa · s , 40 ℃/ 1 kHz 의 비유전율 이 약 11 , 연화 온도 가 약 30 ℃ 인 폴리 ( 2 - 시아노 에틸 아크릴 레이트 ) 약 63 g 을 얻 었 다 .